(57)【要約】【課題】耐ブロッキング性と造膜性の両方を改善するとともに、耐温水性も向上できる耐ブロッキング改良剤を提供すること。該耐ブロッキング改良剤を用いた耐ブロッキング性に優れた塗料組成物を提供すること。【解決手段】ＭＦＴが７０〜９０℃であり、Ｔｇ７５〜９５℃である、含フッ素重合体とアクリル重合体との複合粒子（Ｉ）を含む耐ブロッキング改良剤。【選択図】なし【特許請求の範囲】
【請求項１】
含フッ素重合体（Ｉａ）とアクリル重合体（Ｉｂ）との複合粒子であって最低造膜温度（ＭＦＴ）が７０〜９０℃であり、かつＴｇが７５〜９５℃であるフッ素／アクリル複合粒子（Ｉ）を含むことを特徴とする耐ブロッキング改良剤。
【請求項２】
請求項１記載の前記フッ素／アクリル複合粒子（Ｉ）および、含フッ素重合体（IIａ）とアクリル重合体（IIｂ）との複合粒子であってＭＦＴが５〜２０℃であり、かつＴｇが１０〜２５℃であるフッ素／アクリル複合粒子（II）を含み、
該複合粒子（II）１００質量部に対して該複合粒子（Ｉ）を５０〜１５０質量部含む塗料組成物。
【発明の詳細な説明】
【技術分野】
【０００１】
本発明は、耐ブロッキング改良剤および該耐ブロッキング改良剤を用いた塗料組成物に関する。
【背景技術】
【０００２】
トップコート（たとえば窯業建材（ライン建材）用のトップコート）として使用される水性分散体は、耐ブロッキング性と造膜性が要求される。ここでいう耐ブロッキング性とは、たとえば窯業建材の場合、トップコートされた建材を積み上げて保管や輸送するときは建材の間にシート（たとえばポリウレタンシート）を介して積み上げているが、建材のトップコートが前記シートと接着して離れなくなったり、建材のトップコートにシートの一部が付着したりする性質をいう。また、造膜性とは、いわゆる塗膜を形成する性質をいう。
【０００３】
一般に、耐ブロッキング性を上げる方法の１つとしてトップコートを形成する塗料組成物の塗膜形成用重合体のガラス転移温度（Ｔｇ）を上げる方法がある。一方、造膜性を上げる方法の１つとしては塗膜形成用重合体のＴｇを下げる方法がある。したがって、Ｔｇなどの熱的特性に着目した改良では、耐ブロッキング性と造膜性という２つの性能を同時に満たす塗料組成物を調製することは困難であった。
【０００４】
かかる問題を解決するために、たとえば特許文献１には、塗膜形成用重合体としてビニリデンフルオライド（ＶｄＦ）系共重合体を用いることが提案されている。該水性分散体は、ＶｄＦ系モノマーを反応性乳化剤の存在下に乳化重合して製造されている。しかしながら、得られたＶｄＦ系共重合体は、最低造膜温度（ＭＦＴ）が高く、かつ、ガラス転移温度も４０℃程度であり、依然として耐ブロッキング性と造膜性のバランスに改善の余地があった。
【０００５】
【特許文献１】特開平８−６７７９５号公報
【発明の開示】
【発明が解決しようとする課題】
【０００６】
本発明は、かかる従来の問題に鑑みてなされたものであり、耐ブロッキング性と造膜性の両方を改善するとともに、耐温水性も向上できる塗膜の耐ブロッキング改良剤を提供することを目的とする。
【０００７】
また、本発明は、耐ブロッキング性と耐温水性に優れた塗膜を与える塗料組成物を提供することを目的とする。
【課題を解決するための手段】
【０００８】
本発明は、含フッ素重合体（Ｉａ）とアクリル重合体（Ｉｂ）との複合粒子であってＭＦＴが７０〜９０℃であり、かつＴｇが７５〜９５℃であるフッ素／アクリル複合粒子（Ｉ）を含むことを特徴とする耐ブロッキング改良剤に関する。
【０００９】
また、本発明は、前記フッ素／アクリル複合粒子（Ｉ）および、含フッ素重合体（IIａ）とアクリル重合体（IIｂ）との複合粒子であってＭＦＴが５〜２０℃であり、かつＴｇが１０〜２５℃であるフッ素／アクリル複合粒子（II）を含み、
該複合粒子（II）１００質量部に対して該複合粒子（Ｉ）を５０〜１５０質量部含む塗料組成物にも関する。
【発明の効果】
【００１０】
本発明によれば、耐ブロッキング性と造膜性の両方を同時に改善するとともに、耐温水性も向上できる耐ブロッキング改良剤を提供することができる。また、該耐ブロッキング改良剤を用いた耐ブロッキング性に優れた塗膜を与える塗料組成物を提供することができる。
【発明を実施するための形態】
【００１１】
本発明の耐ブロッキング改良剤は、含フッ素重合体（Ｉａ）とアクリル重合体（Ｉｂ）との複合粒子であってＭＦＴが７０〜９０℃であり、かつＴｇが７５〜９５℃であるフッ素／アクリル複合粒子（Ｉ）を含むことを特徴とする。
【００１２】
以下、各要素について説明する。
【００１３】
フッ素／アクリル複合粒子（Ｉ）は、含フッ素重合体（Ｉａ）とアクリル重合体（Ｉｂ）とが複合化しているものである。この複合化は、単なるブレンドでは得られず、いわゆるシード重合法により、含フッ素重合体（Ｉａ）粒子の存在下にアクリル系単量体を重合して製造されたものが好ましい。
【００１４】
（１−１）含フッ素重合体（Ｉａ）
含フッ素重合体（Ｉａ）としては、フルオロオレフィン単位を少なくとも１種含んでいればよい。
【００１５】
フルオロオレフィンとしては、たとえばテトラフルオロエチレン（ＴＦＥ）、ヘキサフルオロプロピレン（ＨＦＰ）、パーフルオロ（アルキルビニルエーテル）（ＰＡＶＥ）、
【化１】
2012021094.tif 000002
などのパーフルオロオレフィン；クロロトリフルオロエチレン（ＣＴＦＥ）、フッ化ビニル（ＶＦ）、フッ化ビニリデン（ＶｄＦ）、トリフルオロエチレン、トリフルオロプロピレン、ペンタフルオロプロピレン、テトラフルオロプロピレン、ヘキサフルオロイソブテンなどの非パーフルオロオレフィンがあげられる。ＰＡＶＥとしてはパーフルオロ（メチルビニルエーテル）（ＰＭＶＥ）、パーフルオロ（エチルビニルエーテル）（ＰＥＶＥ）、パーフルオロ（プロピルビニルエーテル）（ＰＰＶＥ）などがあげられる。
【００１６】
また、官能基含有フルオロオレフィンモノマーも使用できる。官能基含有フルオロオレフィンとしては、たとえば式（１）：
ＣＸ12＝ＣＸ2−（Ｒｆ）m−Ｙ1          （１）
（式中、Ｙ1は−ＯＨ、−ＣＯＯＨ、−ＳＯ2Ｆ、−ＳＯ3Ｍ2（Ｍ2は水素原子、ＮＨ4基またはアルカリ金属）、カルボン酸塩、カルボキシエステル基、エポキシ基またはシアノ基；Ｘ1およびＸ2は同じかまたは異なりいずれも水素原子またはフッ素原子；Ｒfは炭素数１〜４０の２価の含フッ素アルキレン基または炭素数１〜４０のエーテル結合を含有する２価の含フッ素アルキレン基；ｍは０または１）で示される化合物があげられる。
【００１７】
具体例としては、たとえば
【化２】
2012021094.tif 000003
【化３】
2012021094.tif 000004
などがあげられる。
【００１８】
非パーフルオロオレフィンとしては、ヨウ素含有モノマー、たとえば特公平５−６３４８２号公報や特開昭６２−１２７３４号公報に記載されているパーフルオロ（６，６−ジヒドロ−６−ヨード−３−オキサ−１−ヘキセン）、パーフルオロ（５−ヨード−３−オキサ−１−ペンテン）などのパーフルオロビニルエーテルのヨウ素化物も使用できる。
【００１９】
本発明においては、フルオロオレフィンと共重合可能な非フッ素系単量体、たとえばエチレン、プロピレンなどのオレフィン類などを共重合してもよい。
【００２０】
シード粒子として特に好ましい含フッ素重合体は、耐侯性が良好な点からＶｄＦ単位を含む含フッ素共重合体であり、具体的には、ＶｄＦ／ＴＦＥ／ＣＴＦＥ共重合体などがあげられる。
【００２１】
シード粒子の製造方法は特に限定されず、従来公知の乳化重合法で行うことができる。
【００２２】
（１−２）アクリル系重合体（Ｉｂ）
たとえば、含フッ素重合体（Ｉａ）粒子をシード粒子として、アクリル系単量体を含む単量体混合物をシード重合することにより、含フッ素重合体（Ｉａ）とアクリル系重合体（Ｉｂ）の複合粒子（Ｉ）が得られる。
【００２３】
アクリル系単量体混合物は、少なくとも（メタ）アクリル酸エステル系単量体を含んでいればよい。
【００２４】
（メタ）アクリル酸のエステル系単量体の具体例としては、（メタ）アクリル酸の炭素数１〜１０のアルキルエステル、たとえばメチルアクリレート、エチルアクリレート、ｎ−プロピルアクリレート、イソプロピルアクリレート、ｎ−ブチルアクリレート（ＢＡ）、メチルメタクリレート（ＭＭＡ）、ｎ−プロピルメタクリレート、エチルメタクリレート、ｎ−ブチルメタクリレート、イソプロピルメタクリレート、２−エチルへキシルアクリレート、２−エチルヘキシルメタクリレート、シクロヘキシルアクリレート、シクロヘキシルメタクリレートなどの（メタ）アクリル酸などの１種または２種以上が例示できる。なかでも、相溶性が良好な点から、ＭＭＡ、ＢＡなどの１種または２種以上が好ましい。
【００２５】
（メタ）アクリル酸のエステル系単量体以外の単量体としては、たとえば不飽和カルボン酸系単量体が例示できる。
【００２６】
不飽和カルボン酸系単量体としては、たとえばアクリル酸（ＡＡ）、メタクリル酸、ビニル酢酸、クロトン酸、桂皮酸、３−アリルオキシプロピオン酸、３−（２−アリロキシエトキシカルボニル）プロピオン酸、イタコン酸、イタコン酸モノエステル、マレイン酸、マレイン酸モノエステル、マレイン酸無水物、フマル酸、フマル酸モノエステル、フタル酸ビニル、ピロメリット酸ビニル、ウンデシレン酸などがあげられる。それらのなかでも密着性、増粘性が良好な点から、アクリル酸が好ましい。
【００２７】
そのほか、単量体混合物中に、適宜、他の共重合可能なラジカル重合性の非フッ素系単量体を含ませることができる。他の単量体としては、たとえばビニルエーテル系単量体、オレフィン系単量体、加水分解性シリル基含有ビニル系単量体、ビニルエステル系単量体などがあげられる。
【００２８】
ビニルエーテル系単量体としては、水酸基含有ビニルエーテル類などがあげられる。
【００２９】
水酸基含有ビニルエーテルとしては、たとえば２−ヒドロキシエチルビニルエーテル、３−ヒドロキシプロピルビニルエーテル、２−ヒドロキシプロピルビニルエーテル、２−ヒドロキシ−２−メチルプロピルビニルエーテル、４−ヒドロキシブチルビニルエーテル、４−ヒドロキシ−２−メチルブチルビニルエーテル、５−ヒドロキシペンチルビニルエーテル、６−ヒドロキシヘキシルビニルエーテル、２−ヒドロキシエチルアリルエーテル、４−ヒドロキシブチルアリルエーテル、グリセロールモノアリルエーテルなどがあげられ、密着性などの向上に寄与する。
【００３０】
オレフィン系単量体としては、たとえばエチレン、プロピレン、ｎ−ブテン、イソブテン、スチレンなどがあげられ、塗膜に可とう性の向上などの特性を付与できる。
【００３１】
加水分解性シリル基含有ビニル系単量体としては、たとえばγ−メタクリロキシプロピルトリメトキシシランがあげられ、密着性の向上に寄与する。
【００３２】
ビニルエステル系単量体としては、たとえば酢酸ビニル、プロピオン酸ビニル、酪酸ビニル、イソ酪酸ビニル、ピバリン酸ビニル、カプロン酸ビニル、バーサチック酸ビニル、ラウリン酸ビニル、ステアリン酸ビニル、シクロヘキシルカルボン酸ビニル、安息香酸ビニル、パラ−ｔ−ブチル安息香酸ビニルなどのカルボン酸ビニルエステル類などがあげられ、塗膜に光沢の向上、ガラス転移温度の上昇などの特性を付与できる。
【００３３】
限定されない好ましいアクリル系重合体（Ｉｂ）としては、つぎのものがあげられる。
ＭＭＡ／ＢＡ／ＡＡ（＝７０〜９８／１〜３０／０．５〜３．０  質量％比）
【００３４】
シード重合法は特に限定されず、従来公知の方法と条件で行うことができる。
【００３５】
（１−３）最低造膜温度（ＭＦＴ）
ＭＦＴは、造膜温度測定機を用いて、測定される物性値であり、塗膜の造膜性を評価する指標となる。
【００３６】
本発明では、５〜３０℃である。最低造膜温度（ＭＦＴ）が５未満の場合、本発明の耐ブロッキング改良剤を配合した塗料で形成した塗膜の耐温水性が悪く白化を生じやすい傾向があり、３０を超える場合、造膜に時間がかかり、生産効率が低下するという問題がある。これらの観点から、ＭＦＴは、１０℃以上、特に１５℃以上が好ましく、３０℃以下、特に２５℃以下が好ましい。
【００３７】
（１−４）ガラス転移温度（Ｔｇ）
本発明の耐ブロッキング改良剤の好ましいＴｇの範囲は７５〜９５℃である。８０〜８５℃がさらに好ましい。Ｔｇが７５℃未満の場合、耐ブロッキング性が低下する傾向があり、９５℃を超える場合、造膜性が低下する傾向がある。
【００３８】
これらのＭＦＴおよびＴｇを本発明の範囲に調整する方法には種々の方法が採用できるが、たとえば（１）アクリル系単量体混合物中の（メタ）アクリル酸エステル単量体の含有量を調整する方法、なかでも、（メタ）アクリル酸エステル単量体としてメチルメタクリレート（ＭＭＡ）を用い、その割合を調整する方法；（２）複合粒子（Ｉ）における含フッ素重合体（Ｉａ）とアクリル系重合体（Ｉｂ）の割合を調整する方法、これらの方法を組み合わせた方法などがあげられる。
【００３９】
たとえば（メタ）アクリル酸エステル単量体のアクリル系単量体混合物中の含有量は、１〜５質量％が好ましい。１質量％より少ないと基材との密着性が不充分となり、また、５質量％を超えると耐水性が不充分となる傾向にある。好ましい上限は耐水性が良好な点から４質量％、さらには３質量％である。好ましい下限は密着性が良好な点から２質量％、さらには１質量％である。
【００４０】
（メタ）アクリル酸エステル単量体としてＭＭＡを用いる場合、ＭＦＴはＭＭＡの割合を増やすと大きくなり、減らすと小さくなる傾向にある。この観点から、たとえばＭＭＡをアクリル系単量体混合物中に７０質量％以上、さらには８０質量％以上、特に９０質量％以上存在させることにより、複合粒子（Ｉ）のＭＦＴを本発明の範囲に調整することができる。
【００４１】
また複合粒子（Ｉ）における含フッ素重合体（Ｉａ）とアクリル系重合体（Ｉｂ）の質量比を調製することにより、ＭＦＴおよび造膜性を調整することができる。アクリル系重合体（Ｉｂ）の割合を増やすと、耐ブロッキング性は向上し、減らすと低下する傾向にある。この観点から、たとえば含フッ素重合体（Ｉａ）とアクリル系重合体（Ｉｂ）の質量比を７０／３０〜３０／７０、さらには６０／４０〜４０／６０にすることにより、複合粒子（Ｉ）のＭＦＴおよび造膜性を本発明の範囲に調整することができる。
【００４２】
複合粒子（Ｉ）のフッ素含有量としては、３０〜４５質量％、さらには３５〜４０質量％のものが好ましい。この範囲にあるときに、含フッ素重合体とアクリル系重合体の相溶性の点で良好である。
【００４３】
また複合粒子（Ｉ）の平均粒子径としては２５０ｎｍ以下、さらには５０〜２５０ｎｍ、特に１００〜１６０ｎｍが好ましい。前記平均粒子径が５０ｎｍ未満になると水性分散液の粘度が上昇し、高濃度の水性分散液が得られなくなる傾向があり、２５０ｎｍを超えると水性分散液の保存時に粒子の沈降や凝固を生じ、さらには塗膜調製時に光沢がでなくなる傾向がある。
【００４４】
本発明の耐ブロッキング改良剤は、フッ素／アクリル複合粒子（Ｉ）のみからなっていてもよいし、耐ブロッキング性に実質的な影響を与えない限り、他の添加剤を適量で含んでいてもよい。
【００４５】
他の添加剤としては、たとえばアクリル樹脂ビーズ、溶剤などがあげられる。溶剤としては、イソプロピルアルコールを例示することができる。
【００４６】
本発明の耐ブロッキング改良剤は、他の塗膜形成樹脂またはエラストマーに添加することにより、形成される塗膜や成形品表面の耐ブロッキング性が改良される。
【００４７】
なお、フッ素／アクリル複合粒子（Ｉ）を単独で塗膜形成成分として用いた場合、造膜性不良となり、耐水性などの塗膜物性が不充分となる。
【００４８】
本発明はまた、本発明の耐ブロッキング改良剤を配合した塗料組成物にも関する。
【００４９】
すなわち、本発明の塗料組成物は、前記フッ素／アクリル複合粒子（Ｉ）および、含フッ素重合体（IIａ）とアクリル重合体（IIｂ）との複合粒子であってＭＦＴが０〜１０℃であり、かつＴｇが５〜１５℃であるフッ素／アクリル複合粒子（II）を含み、
複合粒子（II）１００質量部に対して複合粒子（Ｉ）を５０〜１５０質量部含む。
【００５０】
２種類のフッ素／アクリル複合粒子（Ｉ）と（II）を含む本発明の塗料組成物は造膜性に優れるうえ、形成された塗膜は、耐ブロッキング性が改善され、しかも耐温水性にも向上したものである。
【００５１】
（２−１）含フッ素重合体（IIａ）および（２−２）アクリル系重合体（IIｂ）
本発明の塗料組成物に用いる複合粒子（II）を構成する含フッ素重合体（IIａ）とアクリル重合体（IIｂ）については、前記複合粒子（Ｉ）で用いる単量体が例示できる（前記（１−１）および（１−２））。しかし、それらの組合せおよび割合は、つぎのＭＦＴの範囲およびＴｇの範囲を満たすように選択される。
【００５２】
限定されない好ましい含フッ素重合体（IIａ）としては、たとえばつぎのものがあげられる。
ＶｄＦ／ＴＦＥ／ＣＴＦＥ（＝７０〜８０／１０〜２０／１０〜１５  質量％比）
【００５３】
限定されない好ましいアクリル系重合体（IIｂ）としては、つぎのものがあげられる。
ＭＭＡ／ＢＡ／ＡＡ（＝７０〜９８／１〜３０／０．５〜３．０  質量％比）
【００５４】
（２−３）最低造膜温度（ＭＦＴ）
ＭＦＴは、造膜温度測定機（たとえば、（株）井元製、造膜温度試験装置（商品名））を用いて測定される物性値であり、塗膜の造膜性を評価する指標となる。
【００５５】
複合粒子（II）では、５〜２０℃である。最低造膜温度（ＭＦＴ）が５℃未満の場合、耐水性が低下する傾向があり、２０℃を超える場合、造膜に時間がかかり、生産効率が低下するという問題がある。これらの観点から、ＭＦＴは、５℃以上が好ましく、１５℃以下が好ましい。
【００５６】
（２−４）ガラス転移温度（Ｔｇ）
複合粒子（II）のＴｇの範囲は１０〜２５である。造膜性の観点から１０〜２０℃がさらに好ましい。Ｔｇが１０℃未満の場合、耐水性が低下する傾向があり、２０℃を超える場合を超える場合、造膜不良、造膜不充分になる傾向がある。
【００５７】
これらのＭＦＴおよびＴｇを複合粒子（II）の範囲に調整する方法には、複合粒子（Ｉ）で説明した種々の方法が採用できる。
【００５８】
複合粒子（II）においては、たとえば（メタ）アクリル酸エステル単量体のアクリル系単量体混合物中の含有量は、１〜５質量％が好ましい。１質量％より少ないと基材との密着性が不充分となり、また、５質量％を超えると耐水性が不充分となる傾向にある。好ましい上限は耐水性が良好な点から４質量％、さらには３質量％である。好ましい下限は密着性が良好な点から２質量％である。
【００５９】
複合粒子（II）においては、（メタ）アクリル酸エステル単量体としてメチルメタクリレート（ＭＭＡ）を用いる場合、ＭＦＴはＭＭＡの割合を増やすと大きくなり、減らすと小さくなる傾向にある。この観点から、たとえばＭＭＡをアクリル系単量体混合物中に３０質量％以上、さらには３５質量％以上、特に４０質量％以上存在させることにより、複合粒子（Ｉ）のＭＦＴを本発明の範囲に調整することができる。
【００６０】
また複合粒子（II）における含フッ素重合体（IIａ）とアクリル系重合体（IIｂ）の質量比を調製することにより、ＭＦＴおよび造膜性を調整することができる。アクリル系重合体（IIｂ）の割合を増やすと、ＭＦＴは低下し、減らすとＭＦＴが上昇する傾向にある。この観点から、たとえば含フッ素重合体（IIａ）とアクリル系重合体（IIｂ）の質量比を７０／３０〜３０／７０、さらには６０／４０〜４０／６０にすることにより、複合粒子（II）のＭＦＴを本発明の範囲に調整することができる。
【００６１】
複合粒子（II）のフッ素含有量としては、３０〜４５質量％、さらには３５〜４０質量％のものが好ましい。この範囲にあるときに、含フッ素重合体とアクリル系重合体の相溶性の点で良好である。
【００６２】
また複合粒子（II）の平均粒子径としては２５０ｎｍ以下、さらには５０〜２５０ｎｍ、特に１００〜１６０ｎｍが好ましい。前記平均粒子径が５０ｎｍ未満になると水性分散液の粘度が上昇し、高濃度の水性分散液が得られなくなる傾向があり、２５０ｎｍを超えると水性分散液の保存時に粒子の沈降や凝固を生じ、さらには塗膜調製時に光沢が出なくなる傾向がある。
【００６３】
本発明の塗料組成物は、複合粒子（II）１００質量部に対して複合粒子（Ｉ）を５０〜１５０質量部含む。複合粒子（Ｉ）が５０質量部よりも少ない場合は、耐ブロッキング性が不充分となり、また、１５０質量部よりも多くなると造膜性が低下して、いずれも本発明の課題を解決できない。好ましい複合粒子（Ｉ）の割合は、複合粒子（II）１００質量部に対して８０質量部以上、さらには９０質量部以上であり、１２０質量部以下、さらには１１０質量部以下である。
【００６４】
本発明の塗料組成物は、水性塗料組成物、などに調製できるが、水性塗料組成物とするとき、耐ブロッキング性と造膜性を併せ持つ点で優れている。
【００６５】
水性塗料組成物には、膜形成材として前記の含フッ素シード重合体粒子を用いるほかは、従来公知の添加剤や配合割合が採用できる。たとえば、複合粒子（Ｉ）と（II）の合計の濃度としては、たとえば１０〜６０質量％程度の範囲から選定すればよい。
【００６６】
また、顔料入りの水性塗料組成物を調製する場合は、含フッ素シード重合体粒子の水性分散液に、あらかじめサンドミル等の顔料分散機で水、酸化チタンなどの顔料、消泡剤、顔料分散剤、ｐＨ調整剤等を分散した顔料分散体の所定量と造膜補助剤の所定量を撹拌混合したのち、増粘剤を所定量加えて混合し、その他必要な添加剤を適宜加えればよい。顔料を加えない水性塗料組成物を調製する場合は、含フッ素シード重合体粒子の水性分散液に、必要に応じ、水、造膜補助剤、消泡剤、増粘剤、ｐＨ調整剤、その他所要の添加剤を加えて公知方法で撹拌混合すればよい。
【００６７】
塗料用途の添加剤としては、必要に応じ、造膜補助剤、凍結防止剤、顔料、充填剤、顔料分散剤、消泡剤、レベリング剤、レオロジー調整剤、防腐剤、紫外線吸収剤、酸化防止剤、つや消し剤、潤滑剤、加硫剤等を添加することもできる。
【００６８】
本発明の水性塗料組成物は各種の部材の塗装に用いることができるが、なかでも窯業分野の各種建材、たとえば一般住宅壁、屋根向けの窯業ボードなど、介在させるシート（たとえばウレタン樹脂シート、ポリエステルシートなど）に対する耐ブロッキング性が要求される建材の表面塗装に好適である。
【００６９】
本発明の塗料組成物を各種の部材に塗装する方法としては従来公知の方法と条件が採用できる。たとえば、基材にスプレーコーティングやロールコーティング、フローコーティング、ローラー、刷毛による塗装などの塗装方法により塗布して塗膜を形成した後、５〜２００℃で乾燥すればよい。膜厚は特に制限されないが、コスト、塗装性の点から５〜１００μｍの範囲で適宜選択すればよい。
【００７０】
本発明の塗料組成物は造膜性が良好であり、得られた塗膜は、耐ブロッキング性と耐温水性に優れている。
【実施例】
【００７１】
つぎに本発明を実施例をあげて説明するが、本発明はかかる実施例のみに限定されるものではない。
【００７２】
なお、特性の評価に使用した装置および測定条件は以下のとおりである。
【００７３】
（耐ブロッキング性試験）
被験塗板を８０℃で３０分乾燥した後、ウレタン樹脂製のシートをのせ、１．８〜２．７ｋｇ／ｃｍ2の荷重がかかるようにおもりを乗せる。４０℃の雰囲気下で１６時間静置した後、おもりとシートをはずす。被験塗板に残っているシートの痕跡の状態を目視により１〜５段階で評価する。５はまったく痕跡がない状態であり、１は明らかに痕跡が残っている状態である。
【００７４】
（耐水性試験）
被験塗板を２３℃で１日間乾燥した後、ＪＩＳ  Ｋ５６００−５−６に従って一次密着試験を行い、はがれ（ＪＩＳ  Ｋ５６００−８−５に準拠）の等級を評価した。その後ＪＩＳ  Ｋ５６００−６−２に従って２３℃の水中に６日間浸漬し、その後２３℃で１日間乾燥し、膨れ（ＪＩＳ  Ｋ５６００−８−２）、割れ（ＪＩＳ  Ｋ５６００−８−４）、はがれ（ＪＩＳ  Ｋ５６００−８−５）の等級を評価した。さらに被験塗板を２３℃で１日間乾燥した後、ＪＩＳ  Ｋ５６００−５−６に従って二次密着試験を行いはがれ（ＪＩＳ  Ｋ５６００−８−５に準拠）の等級を評価した。
【００７５】
膨れの等級（ＪＩＳ  Ｋ５６００−８−２）の評価基準
密度を０〜５の等級（小さい方が０）に、大きさをＳ１〜Ｓ５の等級（Ｓ１の方が小さい）に分け、たとえば２（Ｓ１）のように記載する。
【００７６】
割れの等級（ＪＩＳ  Ｋ５６００−８−４）の評価基準
密度を０〜５の等級（小さい方が０）に、大きさをＳ０〜Ｓ５の等級（Ｓ０の方が小さい）に、深さをａ〜ｃの等級（ａの方が浅い）に分け、たとえば２（Ｓ１）ｂのように記載する。
【００７７】
はがれの等級（ＪＩＳ  Ｋ５６００−８−５）の評価基準
密度を０〜５の等級（小さい方が０）に、大きさをＳ１〜Ｓ５の等級（Ｓ１の方が小さい）に、深さをａ〜ｂの等級（ａの方が浅い）に分け、たとえば２（Ｓ１）ａのように記載する。
【００７８】
実施例１
２Ｌのステンレススチール製のオートクレーブに、イオン交換水５００ｇ、式：ＣＨ2＝Ｃ（ＣＨ3）−ＣＨ2ＣＨ2−Ｏ−（ＢＯ）6−（ＥＯ）10−ＳＯ3ＮＨ4（式中、Ｒ3は炭素数１〜１０のアルキル基；Ｒ4は炭素数２〜１０の直鎖状のアルキレン基；ＸはＨまたはＳＯ3Ｙ（ＹはＮＨ4またはアルカリ金属原子、たとえばＫまたはＮａなど）；ＢＯはブチレンオキサイド単位；ＥＯはＣＨ2ＣＨ2ＯまたはＣＨ（ＣＨ3）Ｏ単位；ｍは０〜５０の整数；ｎは０〜１００の整数；ｍ＋ｎは０〜１５０の整数）で示される化合物）（以下同じ）で示される化合物０．１０ｇ（２００ｐｐｍ／水（重合媒体としての水を使用。以下同じ））を仕込み、系内を窒素ガスで充分に置換後、減圧にした。続いて重合槽内を系内圧力が０．７５〜０．８０ＭＰａとなるようにＶｄＦ／ＴＦＥ／ＣＴＦＥ（＝７４／１４／１２モル％）混合単量体を圧入し、７０℃に昇温した。
【００７９】
ついで過硫酸アンモニウム（ＡＰＳ）１．０ｇ（２０００ｐｐｍ／水）を４ｍＬのイオン交換水に溶解した重合開始剤溶液および酢酸エチル０．７５ｇ（１５００ｐｐｍ／水）を窒素ガスで圧入し、６００ｒｐｍで撹拌しながら反応を開始した。
【００８０】
重合の進行に伴い内圧が降下し始めた時点で、ＶｄＦ／ＴＦＥ／ＣＴＦＥ（＝７４／１４／１２モル％）混合単量体を内圧が０．７５〜０．８０ＭＰａを維持するように供給した。重合開始から２時間５分後に未反応単量体を放出し、オートクレーブを冷却して、固形分濃度１０．６質量％の含フッ素重合体（Ｉａ）のディスパージョンを得た。
【００８１】
撹拌翼、冷却管、温度計を備えた内容量２Ｌの四つ口フラスコに、含フッ素重合体（Ｉａ）ディスパージョン９００ｇを仕込み、これにシード重合の際のシード粒子の安定性確保のために界面活性剤（日本乳化剤（株）製、７０７ＳＦ）をＶｄＦ系共重合体固形分に対して１５質量％、ＲＭＡ−４５０Ｍ（日本乳化剤（株）製）をＶｄＦ系共重合体固形分に対して３質量％添加した。撹拌下に水浴中で加温し、該フラスコ内の温度を７５℃に上げた。別途、ＭＭＡとＢＡとＡＡの９８／１／１（モル％比）の混合単量体（３９０ｇ）とＡＰＳの１％水溶液１６ｍＬ（混合単量体の０．１５８質量％に相当する量）の混合エマルジョンを調製し、この混合エマルジョンを２時間かけてフラスコ中に滴下し、重合した。重合開始２．５時間後に、前記フラスコ内の温度を８０℃に上げ、２時間保持したのち冷却し、アンモニア水で中和してｐＨを７に調整し、３００メッシュの金網で濾過して青白色の本発明のＶｄＦ系シード重合体粒子（平均粒子径２００ｎｍ、複合体粒子（Ｉ））の水性分散体を製造した。得られた耐ブロッキング改良剤について、耐ブロッキング性、耐温水性を測定した。結果を表１に示す。得られた複合体粒子（Ｉ）のＴｇは８５℃であり、ＭＦＴは８０℃であった。
【００８２】
比較例１
（比較用ＶｄＦ系シード重合体の水性分散体の製造）
撹拌翼、冷却管、温度計を備えた内容量２Ｌの四つ口フラスコに、実施例１で得られたＶｄＦ系共重合体水性分散液２５０ｇを仕込み、これにシード重合の際のシード粒子の安定性確保のために界面活性剤（三洋化成工業（株）製、エレミノールＪＳ−２０）をＶｄＦ系共重合体固形分に対して１．０質量％添加した。撹拌下に別途、ＭＭＡ／ＢＡ／ＡＡの９８／１／１（モル％比）混合単量体（４８ｇ）に連鎖移動剤としてドデシルメルカプタンを混合単量体の０．５質量％に相当する量で添加したエマルジョンを調製し、この混合単量体エマルションを０．５時間かけてフラスコ中に滴下し、３０分撹拌した。その後ＲＭＡ−４５０Ｍ（日本乳化剤（株）製）をＶｄＦ系共重合体固形分に対して４．３質量％、ＲＳ−３０００（日本乳化剤（株）製）をＶｄＦ系共重合体固形分に対して１．４質量％添加し、撹拌下に水浴中で加温し、該フラスコ内の温度を７５℃に上げた。ＡＰＳの１％水溶液７．５ｍＬ（混合単量体の０．１５８質量％に相当する量）を２時間かけて添加し、重合を開始した。重合開始２時間後に、前記フラスコ内の温度を８０℃に上げ、２時間保持したのち冷却し、アンモニア水で中和してｐＨを７に調整し、３００メッシュの金網で濾過して青白色の比較用のＶｄＦ系シード重合体粒子（平均粒子径１３４ｎｍ、複合体粒子）の水性分散体を製造した。得られたＶｄＦ系重合体水性分散液について、耐ブロッキング性、耐温水性を測定した。結果を表１に示す。得られた複合体粒子のＴｇは４５℃であり、ＭＦＴは４０℃であった。
【００８３】
比較例２
撹拌翼、冷却管、温度計を備えた内容量２Ｌの四つ口フラスコに、実施例１と同様の方法で得た含フッ素重合体（Ｉａ）のディスパージョン９００ｇを仕込み、これにシード重合の際のシード粒子の安定性確保のために界面活性剤（日本乳化剤（株）製、７０７ＳＦ）をＶｄＦ系共重合体固形分に対して１５質量％、ＲＭＡ−４５０Ｍ（日本乳化剤（株）製）をＶｄＦ系共重合体固形分に対して３質量％添加した。撹拌下に水浴中で加温し、該フラスコ内の温度を７５℃に上げた。別途、ＭＭＡとＢＡとＡＡの４９／４９／２（モル％比）の混合単量体（３９０ｇ）とＡＰＳの１％水溶液１６ｍＬ（混合単量体の０．１５８質量％に相当する量）の混合エマルジョンを調製し、この混合エマルジョンを２時間かけてフラスコ中に滴下し、重合した。重合開始２．５時間後に、前記フラスコ内の温度を８０℃に上げ、２時間保持したのち冷却し、アンモニア水で中和してｐＨを７に調整し、３００メッシュの金網で濾過して青白色の比較用のＶｄＦ系シード重合体粒子（平均粒子径２００ｎｍ、複合体粒子（II））の水性分散体を製造した。得られた複合体粒子（II）のＴｇは１５℃であり、ＭＦＴは１０℃であった。
【００８４】
実施例２
撹拌翼を備えた内容量２Ｌのフラスコに、実施例１で得た耐ブロッキング改良剤を５００ｇ仕込み、比較例２で得た複合体粒子（II）を５００ｇ添加した。混合液を回転数約３００ｒｐｍで１０分間撹拌し、本発明の塗料組成物を得た。得られた塗料組成物について、耐ブロッキング性、耐温水性を測定した。結果を表１に示す。得られた塗料組成物のＴｇは２５℃であり、ＭＦＴは２０℃であった。
【００８５】
実施例３
実施例１で得た耐ブロッキング改良剤を、比較例２で得た複合体粒子（II）１００質量部に対して１２０質量部含むよう調製したほかは、実施例２と同様にして塗料組成物を得た。得られた塗料組成物について、耐ブロッキング性、耐温水性を測定した。結果を表１に示す。得られた塗料組成物のＴｇは２０℃であり、ＭＦＴは１５℃であった。
【００８６】
実施例４
実施例１で得た耐ブロッキング改良剤を、比較例２で得た複合体粒子（II）１００質量部に対して８０質量部含むよう調製したほかは、実施例２と同様にして塗料組成物を得た。得られた塗料組成物について、耐ブロッキング性、耐温水性を測定した。結果を表１に示す。得られた塗料組成物のＴｇは３０℃であり、ＭＦＴは２５℃であった。
【００８７】
【表１】
2012021094.tif 000005